(57)【要約】  押出成形性、滞留安定性に優れ、成形品の厚みムラを小さく抑えることができ、高圧水素の充填および放圧を繰り返しても欠陥点の発生が抑制された押出成形品を得ることのできるポリアミド樹脂組成物を提供することを目的とする。そのために、ポリアミド６樹脂（Ａ）７０〜９９重量部と耐衝撃材（Ｂ）を１〜３０重量部の合計１００重量部に対し、金属ハロゲン化物（Ｃ）０．００５〜１重量部を配合してなるポリアミド樹脂組成物であって、前記ポリアミド樹脂組成物の２６０℃で測定したときの溶融張力が２０ｍＮ以上であり、かつ２６０℃で測定したときの破断時引き取り速度が３０ｍ／ｍｉｎ以上であることを特徴とする、高圧水素に触れる押出成形品用のポリアミド樹脂組成物を提供する。【特許請求の範囲】
【請求項１】
ポリアミド６樹脂（Ａ）７０〜９９重量部と耐衝撃材（Ｂ）１〜３０重量部の合計１００重量部に対し、金属ハロゲン化物（Ｃ）０．００５〜１重量部を配合してなるポリアミド樹脂組成物であって、前記ポリアミド樹脂組成物の２６０℃で測定したときの溶融張力が２０ｍＮ以上であり、かつ２６０℃で測定したときの破断時引き取り速度が３０ｍ／ｍｉｎ以上である、高圧水素に触れる押出成形品用のポリアミド樹脂組成物。
【請求項２】
樹脂濃度０．０１ｇ／ｍｌの９８％硫酸溶液の２５℃の温度におけるポリアミド６樹脂（Ａ）の相対粘度（ηｒ）が、３．３〜７．０である、請求項１記載の高圧水素に触れる押出成形品用のポリアミド樹脂組成物。
【請求項３】
前記耐衝撃材（Ｂ）として、不飽和カルボン酸および／またはその誘導体変性エチレン／α−オレフィン共重合体が用いられる、請求項１または２に記載の高圧水素に触れる押出成形品用のポリアミド樹脂組成物。
【請求項４】
前記不飽和カルボン酸および／またはその誘導体変性エチレン／α−オレフィン共重合体において、不飽和カルボン酸および／またはその誘導体変性エチレン／α−オレフィン共重合体１００重量部に対して、変性に由来して導入された不飽和カルボン酸および／またはその誘導体部分が、０．１〜３重量部である、請求項３に記載の高圧水素に触れる押出成形品用のポリアミド樹脂組成物。
【請求項５】
前記金属ハロゲン化物（Ｃ）がアルカリ金属ハロゲン化物および／またはヨウ化銅を含むことを特徴とする請求項１〜４のいずれかに記載の高圧水素に触れる押出成形品用のポリアミド樹脂組成物。
【請求項６】
請求項１〜５のいずれか記載のポリアミド樹脂組成物からなる、高圧水素に触れる押出成形品。
【請求項７】
前記押出成形品が、パイプ形状である請求項６記載の高圧水素に触れる押出成形品。
【請求項８】
前記パイプ形状の押出成形品を円周方向に４分割したそれぞれの厚みの標準偏差が０．１以下であることを特徴とする請求項７記載の高圧水素に触れる押出成形品。
【請求項９】
請求項１〜５のいずれか記載のポリアミド樹脂組成物を押出成形して押出成形品を得、次いで該押出成形品を樹脂組成物からなる成形品と溶着する工程を含む、高圧水素タンクライナーの製造方法。
【発明の詳細な説明】
【技術分野】
【０００１】
本発明は、ポリアミド６樹脂、耐衝撃材、および金属ハロゲン化物を特定量配合し、特定の溶融張力、破断時引き取り速度に制御してなる、高圧水素に触れる押出成形品用のポリアミド樹脂組成物およびそれを成形してなる押出成形品に関するものである。
【背景技術】
【０００２】
近年、石油燃料の枯渇や、有害ガス排出量の削減の要請に対応するために、水素と空気中の酸素を電気化学的に反応させて発電する燃料電池を自動車に搭載し、燃料電池が発電した電気をモータに供給して駆動力とする燃料電池電気自動車が注目されてきている。燃料電池電気自動車搭載用の高圧水素用タンクとして、樹脂製のライナーの外側を炭素繊維強化樹脂で補強してなる樹脂製タンクが検討されている。しかしながら、水素は分子サイズが小さいため、比較的分子サイズの大きい天然ガスなどに比べ、樹脂中を透過し易いこと、および、高圧水素は常圧の水素に比べ、樹脂中に蓄積される量が多くなることなどから、これまでの樹脂製タンクでは、高圧水素の充填および放圧を繰り返すと、タンクの変形や破壊が起こる課題があった。【０００３】
ガスバリア性に優れ、低温でも優れた耐衝撃性を有する水素タンクライナー用材料として、例えば、ポリアミド６、共重合ポリアミド、および耐衝撃材を含むポリアミド樹脂組成物からなる水素タンクライナー用材料が検討されている（例えば、特許文献１参照）。【０００４】
また、ガスバリア性に優れたガス貯蔵タンク用ライナーとして、例えば、ポリアミド、成核剤および耐衝撃性改良剤を含むポリマー組成物を含有するガス貯蔵タンク用ライナーが検討されている（例えば、特許文献２参照）。
【先行技術文献】
【特許文献】
【０００５】
【特許文献１】特開２００９−１９１８７１号公報
【特許文献２】特表２０１４−５０１８１８号公報
【発明の概要】
【発明が解決しようとする課題】
【０００６】
高圧水素に触れる成形品の製造方法は、射出成形、押出成形、ブロー成形等が挙げられる。中でも、長尺のタンクライナーを成形する際は、タンクライナーの胴部を押出成形で成形することがあるが、押出成形時にドローダウンが発生し、成形品を得ることができない場合や、肉厚が不均一となる場合がある。そのため、長尺のタンクライナーの胴部を押出成形するためには耐ドローダウン性等の押出成形性に優れている材料が求められている。【０００７】
さらに、押出成形は、射出成形と比較して、成形時の滞留時間が長くなる傾向があり、滞留時に樹脂が分解し、靭性が低下する場合がある。そのため、押出成形用の樹脂組成物には、滞留時に分解しにくい材料が求められている。さらには、押出成形品を得られたとしても、得られた押出成形品の厚みムラが発生すると、高圧水素の充填および放圧を繰り返した際に、厚みの薄い箇所から欠陥点や割れが発生する場合がある。そのため、高圧水素に触れる押出成形用の樹脂組成物には、成形後に厚みムラを発生させないことが求められている。押出成形において、押出・引き取りが不均一になると、厚みムラが発生しやすくなる。押出・引き取りが不均一になる要因のひとつには、溶融張力が低いことが挙げられる。【０００８】
しかしながら、特許文献１に記載された水素タンクライナーは、水素ガスの透過や、水素の樹脂中への溶解が生じやすく、高圧水素の充填および放圧を繰り返すと、水素タンクライナーに欠陥点が生じる課題があった。また、ポリアミド樹脂組成物の溶融張力が低く、耐ドローダウン性に劣り、押出成形品を得られない課題があった。【０００９】
また、特許文献２に記載されたガス貯蔵タンク用ライナーは、ヘリウムガス耐透過性には優れるものの、水素ガスの透過や、水素の樹脂中への溶解が生じやすく、高圧水素の充填および放圧を繰り返すと、水素タンクライナーに欠陥点が生じる課題があった。また、ポリアミド樹脂組成物の溶融張力が低く、耐ドローダウン性に劣り、押出成形品を得られない課題があった。【００１０】
本発明は、上記従来技術の課題に鑑み、押出成形性、滞留安定性に優れ、かつ、成形品の厚みムラが小さく抑えられ、高圧水素の充填および放圧を繰り返しても欠陥点の発生が抑制された押出成形品を得ることのできるポリアミド樹脂組成物を提供することを課題とする。
【課題を解決するための手段】
【００１１】
上記目的を達成するために、本発明は以下の構成を有するものである。【００１２】
ポリアミド６樹脂（Ａ）７０〜９９重量部と耐衝撃材（Ｂ）を１〜３０重量部の合計１００重量部に対し、金属ハロゲン化物（Ｃ）０．００５〜１重量部を配合してなるポリアミド樹脂組成物であって、前記ポリアミド樹脂組成物の２６０℃で測定したときの溶融張力が２０ｍＮ以上であり、かつ２６０℃で測定したときの破断時引き取り速度が３０ｍ／ｍｉｎ以上であることを特徴とする、高圧水素に触れる押出成形品用のポリアミド樹脂組成物である。【００１３】
さらに、樹脂濃度０．０１ｇ／ｍｌの９８％硫酸溶液の２５℃の温度におけるポリアミド６樹脂（Ａ）の相対粘度（ηｒ）が、３．３〜７．０である押出成形品用のポリアミド樹脂組成物である。前記耐衝撃材（Ｂ）として、不飽和カルボン酸および／またはその誘導体変性エチレン／α−オレフィン共重合体が用いられる。さらに、不飽和カルボン酸および／またはその誘導体変性エチレン／α−オレフィン共重合体１００重量部に対して、変性に由来して導入された不飽和カルボン酸および／またはその誘導体部分が、０．１〜３．０重量部である押出成形品用のポリアミド樹脂組成物である。【００１４】
本発明は、上記のポリアミド樹脂組成物からなる、高圧水素に触れる押出成形品を含む。
【発明の効果】
【００１５】
本発明の高圧水素に触れる押出成形品用のポリアミド樹脂組成物は、溶融張力が高く、耐ドローダウン性に優れ、また、速い引き取り速度まで耐えられることから、厚みムラが小さく、押出成形性に優れ、さらに、成形後に厚みムラが発生しにくく、高圧水素の充填および放圧を繰り返しても欠陥点の発生が抑制され、滞留安定性にも優れた押出成形品を提供することができる。【００１６】
本発明の押出成形品は、厚みムラが小さく抑えられることから、高圧水素の充填および放圧を繰り返しても欠陥点が発生しにくく、滞留安定性に優れた特長を活かして、高圧水素に触れる用途に用いられる押出成形品として有用に展開することが可能となる。
【発明を実施するための形態】
【００１７】
以下、本発明をさらに詳細に説明する。
【００１８】
本発明の高圧水素に触れる押出成形品用のポリアミド樹脂組成物（以下、「ポリアミド樹脂組成物」と記載する場合がある）はポリアミド６樹脂（Ａ）７０〜９９重量部と耐衝撃材（Ｂ）を１〜３０重量部の合計１００重量部に対し、金属ハロゲン化物（Ｃ）０．００５〜１重量部を配合してなるポリアミド樹脂組成物であって、前記ポリアミド樹脂組成物の２６０℃で測定したときの溶融張力が２０ｍＮ以上であり、かつ２６０℃で測定したときの破断時引き取り速度が３０ｍ／ｍｉｎ以上、つまり、ポリアミド樹脂組成物を２６０℃で溶融し、吐出する際、引き取り速度が３０ｍ／ｍｉｎまでは破断せず、引き取りが可能であることを特徴とする、高圧水素に触れる押出成形品用のポリアミド樹脂組成物である。
【００１９】
まず、本発明におけるポリアミド６樹脂（Ａ）と耐衝撃材（Ｂ）の特徴について概略を説明する。
【００２０】
ポリアミド６樹脂（Ａ）は、成形性、ガスバリア性、剛性および靱性のバランスに優れる。ポリアミド６樹脂（Ａ）は、速い引き取り速度まで耐えることができるが、溶融張力を高くするために相対粘度を高くし過ぎると、混練不良が発生しやすい。さらに、結晶化度が高く、水素ガスの透過や、水素の樹種中への溶解を抑制することができるため、高圧水素の充填、放圧を繰り返しても欠陥点が発生しにくい押出成形品を得ることができるポリアミド樹脂組成物を提供することができる。
【００２１】
耐衝撃材（Ｂ）は、ポリアミド６樹脂（Ａ）との相溶性が良く、ポリアミド６樹脂（Ａ）と混練した際、耐衝撃材（Ｂ）の分散径が小さいことが望ましく、鋭意検討の結果、ポリアミド樹脂組成物の高温での溶融張力が指標となりうることを見出した。本発明において、ポリアミド６樹脂（Ａ）と耐衝撃材（Ｂ）を含むポリアミド組成物は、溶融張力が高くなり、その結果、耐ドローダウン性に優れ、速い引き取り速度でも流動性が十分であり、厚みムラが発生しにくい。また、かかるポリアミド６樹脂（Ａ）に、耐衝撃材（Ｂ）を特定量配合することにより、靭性を向上させることができる。高圧水素に触れる用途に用いられる押出成形品は、高圧水素の充填、放圧により、収縮、膨張を繰り返し、割れが発生しやすい。耐衝撃材（Ｂ）を特定量配合することにより、このような高圧水素の充填、放圧による収縮、膨張を繰り返しても割れを抑制することができる。
【００２２】
さらに、金属ハロゲン化物（Ｃ）を特定量配合することにより、滞留安定性を向上させることができる。高圧水素に触れる用途に用いられる押出成形品は、押出成形時に滞留時間が長くなり、靭性が低下しやすい。金属ハロゲン化物（Ｃ）を特定量配合することにより、このような押出成形時に滞留時間が長くなっても靭性の低下を抑制することができる。
【００２３】
（ポリアミド６樹脂（Ａ）について）
本発明に用いられるポリアミド６樹脂（Ａ）とは、６−アミノカプロン酸および／またはε−カプロラクタムを主たる原料とするポリアミド樹脂である。本発明の目的を損なわない範囲で、他の単量体が共重合されたものでもよい。ここで、「主たる原料とする」とは、ポリアミド樹脂を構成する単量体単位の合計１００モル％中、６−アミノカプロン酸由来の単位またはε−カプロラクタム由来の単位を合計５０モル％以上含むことを意味する。６−アミノカプロン酸由来の単位またはε−カプロラクタム由来の単位を７０モル％以上含むことがより好ましく、９０モル％以上含むことがさらに好ましい。
【００２４】
共重合される他の単量体としては、例えば、１１−アミノウンデカン酸、１２−アミノドデカン酸、パラアミノメチル安息香酸などのアミノ酸、ω−ラウロラクタムなどのラクタム；テトラメチレンジアミン、ペンタメチレンジアミン、ヘキサメチレンジアミン、２−メチルペンタメチレンジアミン、ウンデカメチレンジアミン、ドデカメチレンジアミン、２，２，４−／２，４，４−トリメチルヘキサメチレンジアミン、５−メチルノナメチレンジアミンなどの脂肪族ジアミン；メタキシレンジアミン、パラキシリレンジアミンなどの芳香族ジアミン；１，３−ビス（アミノメチル）シクロヘキサン、１，４−ビス（アミノメチル）シクロヘキサン、１−アミノ−３−アミノメチル−３，５，５−トリメチルシクロヘキサン、ビス（４−アミノシクロヘキシル）メタン、ビス（３−メチル−４−アミノシクロヘキシル）メタン、２，２−ビス（４−アミノシクロヘキシル）プロパン、ビス（アミノプロピル）ピペラジン、アミノエチルピペラジンなどの脂環族ジアミン；アジピン酸、スベリン酸、アゼライン酸、セバシン酸、ドデカン二酸などの脂肪族ジカルボン酸；テレフタル酸、イソフタル酸、２−クロロテレフタル酸、２−メチルテレフタル酸、５−メチルイソフタル酸、５−ナトリウムスルホイソフタル酸、ヘキサヒドロテレフタル酸、ヘキサヒドロイソフタル酸などの芳香族ジカルボン酸；１，４−シクロヘキサンジカルボン酸、１，３−シクロヘキサンジカルボン酸、１，２−シクロヘキサンジカルボン酸、１，３−シクロペンタンジカルボン酸などの脂環族ジカルボン酸が挙げられる。これらを２種以上共重合してもよい。
【００２５】
ポリアミド６樹脂（Ａ）の重合度には特に制限がないが、樹脂濃度０．０１ｇ／ｍｌの９８％濃硫酸溶液中、２５℃で測定した相対粘度が、３．３〜７．０の範囲であることが好ましい。相対粘度が３．３以上であれば、押出成形時のポリアミド樹脂組成物の溶融張力が適度に高くなり、ドローダウン性をより向上させることができる。さらに、相対粘度は４．０以上がより好ましい。一方、相対粘度が７．０以下であれば、ポリアミド樹脂組成物の押出成形時の溶融粘度が適度に低くなり、押出成形性をより向上させることができる。
【００２６】
ポリアミド６樹脂（Ａ）のアミノ末端基量には特に制限がないが、１．０×１０−５〜１０．０×１０−５ｍｏｌ／ｇの範囲であることが好ましい。アミノ末端基量が１．０×１０−５〜１０．０×１０−５ｍｏｌ／ｇの範囲であれば、十分な重合度が得られ、押出成形品の機械強度を向上させることができる。ここで、ポリアミド６樹脂（Ａ）のアミノ末端基量は、ポリアミド６樹脂（Ａ）を、フェノール・エタノール混合溶媒（８３．５：１６．５（体積比））に溶解し、０．０２Ｎ塩酸水溶液を用いて滴定することにより求めることができる。
【００２７】
（耐衝撃材（Ｂ）について）
本発明に用いられる耐衝撃材（Ｂ）としては、ガラス転移温度が０℃以下のポリマーを指す。ここでガラス転移温度とは、示差走査熱量計（ＤＳＣ）にて、測定開始温度を−７０℃として、２０℃／ｍｉｎの昇温速度で昇温時に生じる変曲点から求めることができる。例えば、オレフィン系樹脂、アクリル系ゴム、シリコーン系ゴム、フッ素系ゴム、スチレン系ゴム、ニトリル系ゴム、ビニル系ゴム、ウレタン系ゴム、ポリアミドエラストマー、ポリエステルエラストマー、アイオノマーなどが挙げられる。これらを２種以上配合してもよい。
【００２８】
これらの中でも、ポリアミド６樹脂（Ａ）との相溶性に優れ、靭性改良効果が高いことから、オレフィン系樹脂が好ましく用いられる。オレフィン系樹脂は、エチレン、プロピレン、ブテン、イソプレン、ペンテンなどのオレフィン単量体を重合して得られる熱可塑性樹脂である。２種以上のオレフィン単量体の共重合体であってもよいし、これらのオレフィン単量体と他の単量体との共重合体であってもよい。オレフィン系樹脂の具体例としては、ポリエチレン、ポリプロピレン、ポリスチレン、ポリ１−ブテン、ポリ１−ペンテン、ポリメチルペンテンなどの重合体またはこれらの共重合体；エチレン／α−オレフィン共重合体、エチレン／α，β−不飽和カルボン酸エステル共重合体、α−オレフィン／α，β−不飽和カルボン酸エステル共重合体、［（エチレンおよび／またはプロピレン）とビニルアルコールエステルとの共重合体］の少なくとも一部を加水分解して得られるポリオレフィン、（エチレンおよび／またはプロピレン）と（不飽和カルボン酸および／または不飽和カルボン酸エステル）との共重合体、［（エチレンおよび／またはプロピレン）と（不飽和カルボン酸および／または不飽和カルボン酸エステル）との共重合体］のカルボキシル基の少なくとも一部を金属塩化して得られるポリオレフィン、共役ジエンとビニル芳香族炭化水素とのブロック共重合体またはその水素化物などが挙げられる。これらの中でも、エチレン／α−オレフィン共重合体、エチレン／α，β−不飽和カルボン酸エステル共重合体がより好ましく、エチレン／α−オレフィン共重合体がさらに好ましい。
【００２９】
また、前記オレフィン系樹脂は、不飽和カルボン酸および／またはその誘導体で変性されることが望ましい。前述のとおり、耐衝撃材（Ｂ）は、ポリアミド６樹脂（Ａ）との相溶性が良く、ポリアミド６樹脂（Ａ）と混練した際、耐衝撃材（Ｂ）の分散径が小さいことが望ましいが、分散径を小さくするには、ポリアミド６樹脂（Ａ）との混合量と、耐衝撃材（Ｂ）のエラストマーの種類がポイントになる。たとえば、不飽和カルボン酸および／またはその誘導体で変性された耐衝撃材は、ポリアミド６樹脂との反応性が良好であり、ポリアミド６樹脂との相溶性が高まる。
【００３０】
ここで、不飽和カルボン酸の誘導体とは、不飽和カルボン酸のカルボキシル基のヒドロキシ基部分を他の置換基で置換した化合物であり、不飽和カルボン酸の金属塩、酸ハロゲン化物、エステル、酸無水物、アミドおよびイミドなどである。このような変性オレフィン系樹脂を用いることにより、ポリアミド６樹脂（Ａ）との相溶性が一層向上し、押出成形性をより向上させることができる。不飽和カルボン酸およびその誘導体としては、例えば、アクリル酸、メタアクリル酸、マレイン酸、フマル酸、イタコン酸、クロトン酸、メチルマレイン酸、メチルフマル酸、メサコン酸、シトラコン酸、グルタコン酸およびこれらカルボン酸の金属塩；マレイン酸水素メチル、イタコン酸水素メチル、アクリル酸メチル、アクリル酸エチル、アクリル酸ブチル、アクリル酸２−エチルヘキシル、アクリル酸ヒドロキシエチル、メタアクリル酸メチル、メタアクリル酸２−エチルヘキシル、メタアクリル酸ヒドロキシエチル、メタアクリル酸アミノエチル、マレイン酸ジメチル、イタコン酸ジメチルなどの不飽和カルボン酸エステル；無水マレイン酸、無水イタコン酸、無水シトラコン酸、エンドビシクロ−（２，２，１）−５−ヘプテン−２，３−ジカルボン酸、エンドビシクロ−（２，２，１）−５−ヘプテン−２，３−ジカルボン酸無水物などの酸無水物；マレイミド、Ｎ−エチルマレイミド、Ｎ−ブチルマレイミド、Ｎ−フェニルマレイミド、アクリル酸グリシジル、メタクリル酸グリシジル、エタクリル酸グリシジル、イタコン酸グリシジル、シトラコン酸グリシジル、５−ノルボルネン−２，３−ジカルボン酸などが挙げられる。これらの中でも、不飽和ジカルボン酸およびその酸無水物が好ましく、マレイン酸または無水マレイン酸が特に好ましい。
【００３１】
これらの不飽和カルボン酸またはその誘導体をオレフィン系樹脂に導入する方法としては、例えば、オレフィン単量体と、不飽和カルボン酸および／またはその誘導体を共重合する方法、ラジカル開始剤を用いて、未変性オレフィン系樹脂に、不飽和カルボン酸および／またはその誘導体をグラフト導入する方法などを挙げることができる。
【００３２】
一部の不飽和カルボン酸および／またはその誘導体成分の導入されたオレフィン系樹脂は、耐衝撃性の改善の他に、ポリアミド６樹脂中のエラストマーの分散にも寄与してその組成物を成形品としたときの厚みムラを低減する作用も併せ持つ。
【００３３】
不飽和カルボン酸および／またはその誘導体成分の導入量は、例えば、オレフィン系樹脂１００重量部に対して、好ましくは不飽和カルボン酸および／またはその誘導体を０．１〜３重量部である。具体的には、不飽和カルボン酸および／またはその誘導体によって不飽和カルボン酸および／またはその誘導体が導入され、その不飽和カルボン酸および／またはその誘導体変性エチレン／α−オレフィン共重合体の重量が１００重量部であるとき、導入された不飽和カルボン酸および／またはその誘導体変性部の重量が０．１重量〜３．０重量部であることが好ましい。さらに、より好ましくは、不飽和カルボン酸およびまたはその誘導体変性部の重量が０．３重量部〜２．５重量部である。
【００３４】
上記の不飽和カルボン酸および／またはその誘導体変性部の重量部範囲においては、ポリアミド６樹脂（Ａ）と耐衝撃材（Ｂ）を混練したとき、耐衝撃材（Ｂ）の粒子分散径が小さくなる。分散径については後述する。
【００３５】
効果としては、０．１重量部以上とすることで、ポリアミド６樹脂（Ａ）との相溶性が向上し、耐衝撃材（Ｂ）の分散径が小さく、溶融張力が高くなり、押出成形時にドローダウンする問題が起こりにくくなる。さらに、破断時引き取り速度が高くなり、押出成形品の肉厚が不均一となる問題が起こりにくくなり、好ましい。３重量部以下とすることで、ポリアミド６樹脂（Ａ）との異常な反応が生じてゲル化することを抑制し、溶融流動性が低下することで、押出成形時に負荷が大きくなり機械が停止する問題が起こりにくくなる。さらに、破断時引き取り速度が高くなり、押出成形品の肉厚が不均一となる問題が起こりにくくなり、好ましい。
【００３６】
エチレン／α−オレフィン共重合体としては、エチレンと炭素原子数３〜２０のα−オレフィンとの共重合体が好ましい。炭素数３〜２０のα−オレフィンとしては、具体的には、プロピレン、１−ブテン、１−ペンテン、１−ヘキセン、１−ヘプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−ノナデセン、１−エイコセン、３−メチル−１−ブテン、３−メチル−１−ペンテン、３−エチル−１−ペンテン、４−メチル−１−ペンテン、４−メチル−１−ヘキセン、４，４−ジメチル−１−ヘキセン、４，４−ジメチル−１−ペンテン、４−エチル−１−ヘキセン、３−エチル−１−ヘキセン、９−メチル−１−デセン、１１−メチル−１−ドデセン、１２−エチル−１−テトラデセンなどが挙げられる。これらを２種以上用いてもよい。これらα−オレフィンの中でも、炭素数３〜１２のα−オレフィンが、機械強度の向上の観点から好ましい。さらに、１，４−ヘキサジエン、ジシクロペンタジエン、２，５−ノルボルナジエン、５−エチリデンノルボルネン、５−エチル−２，５−ノルボルナジエン、５−（１’−プロペニル）−２−ノルボルネンなどの非共役ジエンの少なくとも１種が共重合されていてもよい。不飽和カルボン酸および／またはその誘導体で変性されたエチレンと炭素数３〜１２のα−オレフィンとの共重合体が、ポリアミド６樹脂（Ａ）との相溶性を一層向上させ、押出成形性や靭性をより向上させることができるので、より好ましい。また、より高圧の水素で充填および放圧を繰り返しても、欠陥点の発生を抑制することができる。エチレン／α−オレフィン共重合体中のα−オレフィン含有量は、好ましくは１〜３０モル％、より好ましくは２〜２５モル％、さらに好ましくは３〜２０モル％である。
【００３７】
耐衝撃材（Ｂ）の微粒子の構成および構造は、特に限定されず、例えば、ゴムからなる少なくとも１つの層と、それとは異種の重合体からなる１つ以上の層からなる、いわゆるコアシェル型と呼ばれる多層構造体であってもよい。多層構造体を構成する層の数は、２層以上であればよく、３層以上または４層以上であってもよいが、内部に１層以上のゴム層（コア層）を有することが好ましい。多層構造体のゴム層を構成するゴムの種類は、特に限定されるものではなく、例えば、アクリル成分、シリコーン成分、スチレン成分、ニトリル成分、共役ジエン成分、ウレタン成分、エチレン成分、プロピレン成分、イソブテン成分などを重合させて得られるゴムが挙げられる。多層構造体のゴム層以外の層を構成する異種の重合体の種類は、熱可塑性を有する重合体であれば特に限定されるものではないが、ゴム層よりもガラス転移温度が高い重合体が好ましい。なお、耐衝撃材として用いられる共重合組成や変性量、構造において、ガラス転移温度が０℃以下であるものであればよい。熱可塑性を有する重合体としては、例えば、不飽和カルボン酸アルキルエステル単位、不飽和カルボン酸単位、不飽和グリシジル基含有単位、不飽和ジカルボン酸無水物単位、脂肪族ビニル単位、芳香族ビニル単位、シアン化ビニル単位、マレイミド単位、不飽和ジカルボン酸単位およびその他のビニル単位などを含有する重合体が挙げられる。
【００３８】
（金属ハロゲン化物（Ｃ）について）
本発明に用いられる金属ハロゲン化物（Ｃ）としては、例えば、ヨウ化リチウム、ヨウ化ナトリウム、ヨウ化カリウム、臭化リチウム、臭化ナトリウム、臭化カリウム、塩化リチウム、塩化ナトリウム、塩化カリウムなどのアルカリ金属ハロゲン化物、ヨウ化マグネシウム、ヨウ化カルシウム、臭化マグネシウム、臭化カルシウム、塩化マグネシウム、塩化カルシウムなどのアルカリ土類金属ハロゲン化物；ヨウ化マンガン（ＩＩ）、臭化マンガン（ＩＩ）、塩化マンガン（ＩＩ）などの第７族金属ハロゲン化物；ヨウ化鉄（ＩＩ）、臭化鉄（ＩＩ）、塩化鉄（ＩＩ）などの第８族金属ハロゲン化物；ヨウ化コバルト（ＩＩ）、臭化コバルト（ＩＩ）、塩化コバルト（ＩＩ）などの第９族金属ハロゲン化物；ヨウ化ニッケル（ＩＩ）、臭化ニッケル（ＩＩ）、塩化ニッケル（ＩＩ）などの第１０族金属ハロゲン化物；ヨウ化銅（Ｉ）、臭化銅（Ｉ）、塩化銅（Ｉ）などの第１１族金属ハロゲン化物；ヨウ化亜鉛、臭化亜鉛、塩化亜鉛などの第１２族金属ハロゲン化物；ヨウ化アルミニウム（ＩＩＩ）、臭化アルミニウム（ＩＩＩ）、塩化アルミニウム（ＩＩＩ）などの第１３族金属ハロゲン化物；ヨウ化スズ（ＩＩ）、臭化スズ（ＩＩ）、塩化スズ（ＩＩ）などの第１４族金属ハロゲン化物；三ヨウ化アンチモン、三臭化アンチモン、三塩化アンチモン、ヨウ化ビスマス（ＩＩＩ）、臭化ビスマス（ＩＩＩ）、および塩化ビスマス（ＩＩＩ）などの第１５族金属ハロゲン化物などが挙げられる。これらを２種以上併用することができる。
【００３９】
これらの中でも、入手が容易で、ポリアミド６樹脂（Ａ）への分散性に優れ、ラジカルとの反応性がより高く、かつ、滞留安定性をより向上させるという観点から、アルカリ金属ハロゲン化物および／またはヨウ化銅が好ましい。ガス発生量を低減させるという観点から、アルカリ金属ハロゲン化物中でもアルカリ金属ヨウ化物がより好ましく用いられる。
【００４０】
（ポリアミド樹脂組成物について）
本発明のポリアミド樹脂組成物は、ポリアミド６樹脂（Ａ）７０〜９９重量部と耐衝撃材（Ｂ）１〜３０重量部の合計１００重量部に対し、金属ハロゲン化物（Ｃ）０．００５〜１重量部を配合してなる。
【００４１】
ポリアミド６樹脂（Ａ）の配合量が７０重量部より少ないと、得られるポリアミド樹脂組成物からなる押出成形品のガスバリア性が低下し、高圧の水素で充填および放圧を繰り返すと欠陥点が発生する。ポリアミド６樹脂（Ａ）の配合量は７５重量部以上が好ましく、８０重量部以上がより好ましい。一方、ポリアミド６樹脂（Ａ）の配合量が９９重量部より多いと、得られるポリアミド樹脂組成物からなる押出成形品の靭性が低下し、高圧の水素で充填および放圧を繰り返すと割れが発生する。ポリアミド６樹脂（Ａ）の配合量は９７重量部以下が好ましく、９５重量部以下がより好ましい。
【００４２】
耐衝撃材（Ｂ）の配合量は１〜３０重量部であり、３重量部以上が好ましく、５重量部以上がより好ましい。また、２５重量部以下が好ましく、２０重量部以下がより好ましい。耐衝撃材（Ｂ）の配合量が１重量部より少ないと、得られるポリアミド樹脂組成物からなる押出成形品の靭性が低下し、高圧の水素で充填および放圧を繰り返すと割れが発生する。一方、耐衝撃材（Ｂ）の配合量が３０重量部より多いと、得られるポリアミド樹脂組成物からなる押出成形品のガスバリア性が低下し、高圧の水素で充填および放圧を繰り返すと欠陥点が発生する。
【００４３】
ポリアミド６樹脂（Ａ）と耐衝撃材（Ｂ）の合計１００重量部に対し、金属ハロゲン化物（Ｃ）の配合量は０．００５〜１重量部が好ましいが、金属ハロゲン化物（Ｃ）の配合量が０．００５重量部より少ないと、得られるポリアミド樹脂組成物の押出成形時の滞留安定性が低下し、押出成形品の靭性が低下する。金属ハロゲン化物（Ｃ）の配合量は、滞留安定性をより向上させるという観点からは、０．０２重量部以上が好ましく、０．０４重量部以上がより好ましい。一方、金属ハロゲン化物（Ｃ）の配合量が１重量部より多いと、金属ハロゲン化物（Ｃ）の自己凝集が進行することにより分散径が粗大となり、得られるポリアミド樹脂組成物からなる押出成形品の機械物性が低下する。また、粗大分散となることにより表面積が低下し、金属ハロゲン化物（Ｃ）とラジカルの反応が低下するため、得られるポリアミド樹脂組成物の押出成形時の滞留安定性が低下し、押出成形品の靭性が低下する。金属ハロゲン化物（Ｃ）の配合量は、０．５重量部以下が好ましく、０．３重量部以下がより好ましい。
【００４４】
さらに、高い溶融張力と高い破断時引き取り速度を有したポリアミド樹脂組成物を得る方法として、耐衝撃材（Ｂ）の分散径が小さいことが望ましい。耐衝撃材（Ｂ）の分散径を小さくする方法としては、例えば、樹脂温度としては、比較的高温の２３５℃〜３３０℃の範囲に温度制御し混練することが好ましい。なお、ここで言う樹脂温度とは、ダイス穴に接触型の樹脂温度計を直接挿入して測定を行った値である。ポリアミド樹脂組成物中に分散した耐衝撃材（Ｂ）の分散径を微細に制御でき、ポリアミド６樹脂（Ａ）と耐衝撃材（Ｂ）の界面が増え、溶融張力高くなり、かつ均一に押出・引き取られるため、速い破断時引き取り速度まで耐えることができ、好ましい。ここで、ポリアミド樹脂組成物中に分散した耐衝撃材（Ｂ）の平均分散径は０．０１μｍ以上０．５μｍ以下が好ましく、０．０２μｍ以上０．３μｍ以下がより好ましく、０．０５μｍ以上０．２μｍ以下がさらに好ましい。
【００４５】
耐衝撃材（Ｂ）の平均分散径は、例えば、ポリアミド樹脂組成物ペレットから、超薄の切片を切り出し、その断面切片について、耐衝撃材（Ｂ）の染色を行い、透過型電子顕微鏡を用いて、観察し、画像解析にて分散した粒子の径を算出することができる。なお、粒子が真円でない場合は長径および短径の平均値を算出し、長径と短径の平均値として平均分散径を算出する。
【００４６】
本発明のポリアミド樹脂組成物には、その特性を損なわない範囲で、必要に応じて、前記成分（Ａ）、（Ｂ）および（Ｃ）以外のその他の成分を配合しても構わない。その他の成分としては、例えば、充填材、前記（Ａ）以外の熱可塑性樹脂類、各種添加剤類を挙げることができる。
【００４７】
例えば、充填材を配合することにより、成形品の強度および寸法安定性等を向上させることができる。充填材の形状は、繊維状であっても非繊維状であってもよく、繊維状充填材と非繊維状充填材を組み合わせて用いてもよい。繊維状充填材としては、例えば、ガラス繊維、ガラスミルドファイバー、炭素繊維、チタン酸カリウムウィスカ、酸化亜鉛ウィスカ、硼酸アルミニウムウィスカ、アラミド繊維、アルミナ繊維、炭化珪素繊維、セラミック繊維、アスベスト繊維、石コウ繊維、金属繊維などが挙げられる。非繊維状充填材としては、例えば、ワラステナイト、ゼオライト、セリサイト、カオリン、マイカ、クレー、パイロフィライト、ベントナイト、アスベスト、タルク、アルミナシリケートなどの珪酸塩、アルミナ、酸化珪素、酸化マグネシウム、酸化ジルコニウム、酸化チタン、酸化鉄などの金属酸化物、炭酸カルシウム、炭酸マグネシウム、ドロマイトなどの金属炭酸塩、硫酸カルシウム、硫酸バリウムなどの金属硫酸塩、水酸化マグネシウム、水酸化カルシウム、水酸化アルミニウムなどの金属水酸化物、ガラスビーズ、セラミックビーズ、窒化ホウ素および炭化珪素などが挙げられ、これらは中空であってもよい。また、これら繊維状および／または非繊維状充填材を、カップリング剤で予備処理して使用することは、より優れた機械特性を得る意味において好ましい。カップリング剤としては、例えば、イソシアネート系化合物、有機シラン系化合物、有機チタネート系化合物、有機ボラン系化合物、エポキシ化合物などが挙げられる。
【００４８】
熱可塑性樹脂類としては、例えば、前記ポリアミド６樹脂（Ａ）以外のポリアミド樹脂、ポリエステル樹脂、ポリフェニレンスルフィド樹脂、ポリフェニレンオキシド樹脂、ポリカーボネート樹脂、ポリ乳酸樹脂、ポリアセタール樹脂、ポリスルホン樹脂、四フッ化ポリエチレン樹脂、ポリエーテルイミド樹脂、ポリアミドイミド樹脂、ポリイミド樹脂、ポリエーテルスルホン樹脂、ポリエーテルケトン樹脂、ポリチオエーテルケトン樹脂、ポリエーテルエーテルケトン樹脂、ポリスチレン樹脂やＡＢＳ樹脂等のスチレン系樹脂、ポリアルキレンオキサイド樹脂等が挙げられる。かかる熱可塑性樹脂類を２種以上配合することも可能である。なお、前記ポリアミド６樹脂（Ａ）以外のポリアミド樹脂を配合する場合、ポリアミド６樹脂（Ａ）１００重量部に対し、４重量部以下が好ましい。
【００４９】
各種添加剤類としては、例えば、着色防止剤、ヒンダードフェノール、ヒンダードアミンなどの酸化防止剤、エチレンビスステアリルアミドや高級脂肪酸エステルなどの離型剤、可塑剤、熱安定剤、滑剤、紫外線防止剤、着色剤、難燃剤、発泡剤などが挙げられる。
【００５０】
本発明のポリアミド樹脂組成物は、２６０℃で測定したときの溶融張力が、２０ｍＮ以上であり、かつ２６０℃で測定したときの破断時引き取り速度が３０ｍ／ｍｉｎ以上である。ポリアミド樹脂組成物の２６０℃で測定したときの溶融張力が２０ｍＮ以上であり、かつ２６０℃で測定したときの破断時引き取り速度が３０ｍ／ｍｉｎ以上であれば、押出成形時に均一に引き延ばされやすく、厚みムラを小さく抑えることができ、高圧水素の充填および放圧を繰り返した際に欠陥点や割れの発生を抑制することができる。
【００５１】
本発明のポリアミド樹脂組成物は、好ましくは、溶融張力が２０〜５００ｍＮであり、より好ましくは２５〜５００ｍＮであり、さらに好ましくは、３０〜３００ｍＮである。ポリアミド樹脂組成物の２６０℃で測定したときの溶融張力が２０ｍＮ以上であれば、押出成形時のドローダウンを抑制でき、押出成形品を得ることができる。また、ポリアミド樹脂組成物の２６０℃で測定したときの溶融張力が５００ｍＮ以下であれば、延伸性の低下を抑制し押出成形性に優れる。
【００５２】
本発明のポリアミド樹脂組成物は、好ましくは、破断時引き取り速度が３０ｍ／ｍｉｎ以上であり、より好ましくは５０ｍ／ｍｉｎ以上であり、さらに好ましくは、７０ｍ／ｍｉｎ以上である。ポリアミド樹脂組成物の２６０℃で測定したときの破断時引き取り速度が３０ｍ／ｍｉｎ以上であれば、肉厚が均一な押出成形品が得られ、残留歪みが少なく、また、高圧水素の充填および放圧を繰り返した際の応力集中を抑制できることから、欠陥点や割れの発生を抑制することができる。
【００５３】
なお、本発明において、ポリアミド樹脂組成物の溶融張力は、以下のようにして測定するものである。東洋精機製作所製キャピログラフ１Ｃ（シリンダー内径９．５５ｍｍ、オリフィスの長さ１０．０ｍｍ、内径１．０ｍｍ）を用い、試験温度を２６０℃に設定する。シリンダー中にポリアミド樹脂組成物を充填し、圧密して２０分間保持することによって溶融させてから、ピストン速度を１０ｍｍ／ｍｉｎとして２６０℃の溶融樹脂をオリフィスからストランド状に押出する。このストランドを、下方の張力検出用プーリーの円形ガイドを通過させて１０ｍ／ｍｉｎの引き取り速度で巻き取り、検出される張力をポリアミド樹脂組成物の溶融張力とする。
【００５４】
ポリアミド樹脂組成物の溶融張力を上記範囲にする手段としては、そのようなポリアミド樹脂組成物が得られる限りにおいて特に制限はないが、樹脂濃度０．０１ｇ／ｍｌの９８％濃硫酸溶液中、２５℃で測定した相対粘度が、３．３〜７．０の範囲のポリアミド６樹脂（Ａ）を用いる方法や、耐衝撃材（Ｂ）として、不飽和カルボン酸および／またはその誘導体変性エチレン／α−オレフィン共重合体を用いる方法が好ましく用いられる。そして、エチレン／α−オレフィン共重合体１００重量部に対して、不飽和カルボン酸および／またはその誘導体０．１〜３重量部で変性されたエチレン／α−オレフィン共重合を用いる方法が好ましく用いられる。具体的には、不飽和カルボン酸および／またはその誘導体変性エチレン／α−オレフィン共重合体１００重量部に対して、変性に由来して導入された不飽和カルボン酸および／またはその誘導体部分が０．１〜３重量部である、耐衝撃材（Ｂ）が好ましく用いられる。
【００５５】
本発明において、ポリアミド樹脂組成物の破断時引き取り速度は、以下にようにして測定するものである。東洋精機製作所製キャピログラフ１Ｃ（シリンダー内径９．５５ｍｍ、オリフィスの長さ１０．０ｍｍ、内径１．０ｍｍ）を用い、試験温度を２６０℃に設定する。シリンダー中にポリアミド樹脂組成物を充填し、圧密して２０分間保持することによって溶融させてから、ピストン速度を１０ｍｍ／ｍｉｎとして２６０℃の溶融樹脂をオリフィスからストランド状に押出する。このストランドを、下方の張力検出用プーリーの円形ガイドを通過させて１０ｍ／ｍｉｎの引き取り速度で巻き取り、検出される張力を安定させる。安定した後に、４００ｍ／ｍｉｎ２の加速度で引き取り速度を加速させながら巻き取り、ストランドが破断した時点での引き取り速度をポリアミド樹脂組成物の破断時引き取り速度とする。なお、上記の測定方法におけるポリアミド樹脂組成物の破断時引き取り速度の測定の限界値は２００ｍ／ｍｉｎであるが、他の測定法を用いれば２００ｍ／ｍｉｎ以上となる場合がある。
【００５６】
本発明においては、３０ｍ／ｍｉｎ以上であれば、肉厚が均一な押出成形品が得られ、厚みムラが小さく、また、高圧水素の充填および放圧を繰り返した際の応力集中を抑制できることから、欠陥点や割れの発生を抑制することができる。
【００５７】
ポリアミド樹脂組成物の破断時引き取り速度を上記範囲にする手段としては、そのようなポリアミド樹脂組成物が得られる限りにおいて特に制限はないが、耐衝撃材（Ｂ）として、不飽和カルボン酸および／またはその誘導体変性エチレン／α−オレフィン共重合体を用いる方法が好ましく用いられる。そして、エチレン／α−オレフィン共重合体１００重量部に対して、不飽和カルボン酸および／またはその誘導体０．１〜３重量部で変性された、変性エチレン／α−オレフィン共重合を用いる方法が好ましく用いられる。具体的には、不飽和カルボン酸および／またはその誘導体変性エチレン／α−オレフィン共重合体１００重量部に対して、変性に由来して導入された不飽和カルボン酸および／またはその誘導体０．１〜３．０重量部である、耐衝撃材（Ｂ）を用いる方法が好ましい。
【００５８】
本発明のポリアミド樹脂組成物の製造方法としては、溶融状態での製造や溶液状態での製造等が挙げられる。生産性の観点から、溶融状態での製造が好ましく使用できる。溶融状態での製造については、押出機、バンバリーミキサー、ニーダー、ミキシングロールによる溶融混練等が使用でき、生産性の点から、連続的に製造可能な押出機による溶融混練が好ましく使用できる。押出機としては、単軸押出機、二軸押出機、四軸押出機等の多軸押出機、二軸単軸複合押出機等が挙げられる。これらの押出機を複数組み合わせてもよい。混練性、反応性、生産性の向上の点から、二軸押出機、四軸押出機等の多軸押出機が好ましく、二軸押出機がより好ましい。
【００５９】
二軸押出機を用いた溶融混練方法としては、例えば、ポリアミド６樹脂（Ａ）、耐衝撃材（Ｂ）、金属ハロゲン化物（Ｃ）および必要に応じて（Ａ）（Ｂ）（Ｃ）以外の成分を予備混合して、シリンダー温度がポリアミド６樹脂（Ａ）の融点以上に設定された二軸押出機に供給して溶融混練する手法が挙げられる。原料の混合順序に特に制限はなく、全ての原料を上記の方法により溶融混練する方法、一部の原料を上記の方法により溶融混練し、さらに残りの原料を配合して溶融混練する方法、あるいは一部の原料を溶融混練中にサイドフィーダーを用いて残りの原料を混合する方法など、いずれの方法を用いてもよい。また押出機途中で真空状態に曝して発生するガスを除去する方法も好ましく使用される。
【００６０】
二軸押出機を用いた溶融混練時の樹脂温度としては、２３５℃〜３３０℃の範囲に制御することが好ましい。溶融混練時の樹脂温度を２３５℃以上に制御することで、ポリアミド樹脂組成物中に分散した耐衝撃材（Ｂ）の分散径を微細に制御でき、ポリアミド６樹脂（Ａ）と耐衝撃材（Ｂ）の界面が増え、溶融張力高くなり、且つ均一に引き延ばされやすくなるため、速い破断時引き取り速度まで耐えることができ好ましい。また、溶融混練時の樹脂温度を３３０℃以下に制御することで、ポリアミド６樹脂（Ａ）および耐衝撃材（Ｂ）の分解を抑制し、より溶融張力が高くなり、且つ均一に押出・引き取られるため、速い破断時引き取り速度まで耐えることができ好ましい。なお、ここで言う樹脂温度とは、ダイス穴に接触型の樹脂温度計を直接挿入して測定を行った値である。
【００６１】
本発明のポリアミド樹脂組成物は、押出成形して成形品を得ることが可能である。成形形状としては、例えば、ペレット状、板状、繊維状、ストランド状、フィルムまたはシート状、パイプ状、中空状の形状が挙げられ、パイプ形状の押出成形品として好ましく用いられる。
【００６２】
前記パイプ形状の押出成形品は、押出成形品を円周方向に４分割したそれぞれの厚みの標準偏差σが０．１以下であることが好ましい。パイプ形状の押出成形品を円周方向に４分割したそれぞれの厚みの標準偏差が０．１より大きいと、押出成形品の肉厚が不均一なため残留歪みが大きくなり、また、高圧水素の充填および放圧を繰り返した際の応力集中が大きくなることから、欠陥点や割れが発生しやすい。
【００６３】
また、パイプ形状の押出成形品は、より高圧の水素の充填および放圧を繰り返しても、欠陥点や割れの発生を抑制できる点から、円周方向に４分割したそれぞれの厚みの標準偏差が０．０９以下であることが好ましく、０．０８以下であることがより好ましい。
【００６４】
ここで、パイプ形状の押出成形品の厚みは、パイプ形状の押出成形品を円周方向に４分割した押出成形品片のそれぞれの弧の中心を、ポイントマイクロメーターを用いて測定する。厚みの標準偏差σは、得られた厚みｘｋを用いて、下記式により算出することができる。
式１）ｘ ＝（１／４）Σｘｋ （ｋ＝１〜４） 
式２）Ｖ ＝（１／４）Σ（ｘｋ−ｘ）２ （ｋ＝１〜４）
式３）σ ＝√Ｖ  
ｘ：４箇所の厚みの平均
ｘｋ：各箇所での厚み（ｍｍ）
Ｖ：厚みの分散
σ：厚みの標準偏差。
【００６５】
パイプ形状の押出成形品を円周方向に４分割したそれぞれの厚みの標準偏差σが０．１以下である押出成形品の厚みは特に制限はないが、０．５ｍｍ〜５ｍｍの範囲が好ましく、１．０ｍｍ〜４ｍｍの範囲がより好ましい。なお、押出成形品の厚みは、前述の式１を用いて求めた厚みである。
【００６６】
かかる押出成形品を円周方向に４分割したそれぞれの厚みの標準偏差を０．１以下とするには、例えば、前述の２６０℃で測定したときの溶融張力が２０ｍＮ以上であり、かつ２６０℃で測定したときの破断時引き取り速度が３０ｍ／ｍｉｎ以上であるポリアミド樹脂組成物を用いる方法が挙げられる。
【００６７】
本発明の押出成形品は、高圧水素の充填および放圧を繰り返しても欠陥点の発生が抑制される優れた特徴を活かして、高圧水素に触れる押出成形品に用いられる。ここでいう高圧水素に触れる押出成形品とは、常圧以上の圧力の水素に触れる押出成形品である。高圧水素の充填および放圧を繰り返したときの欠陥点の発生を抑制する効果を奏することから、圧力２０ＭＰａ以上の水素に触れる押出成形品用途に好ましく用いられ、３０ＭＰａ以上の水素に触れる押出成形品用途により好ましく用いられる。一方、圧力２００ＭＰａ以下の水素に触れる押出成形品用途に好ましく用いられ、１５０ＭＰａ以下の水素に触れる押出成形品用途により好ましく用いられ、１００ＭＰａ以下の水素に触れる押出成形品用途にさらに好ましく用いられる。高圧水素に触れる押出成形品としては、例えば、高圧水素用ホース、高圧水素用タンク、高圧水素用タンクライナー、高圧水素用パイプ、高圧水素用圧力センサ、高圧水素用ポンプ、高圧水素用チューブ、高圧水素用フィルム、高圧水素用シート、高圧水素用繊維等が挙げられる。中でも、高圧水素用タンク、高圧水素用タンクライナー等の高圧水素容器に好ましく使用することができる。
【実施例】
【００６８】
以下、実施例を挙げて本発明の効果をさらに具体的に説明する。なお、本発明は、下記実施例に限定されるものではない。各実施例および比較例における評価は、次の方法で行った。【００６９】
（１）高圧水素の充填および放圧繰り返し特性（欠陥点）
実施例１〜４および比較例４、５、７、８により得られた押出成形品について、Ｘ線ＣＴ解析を行い、欠陥点の有無を観察した。欠陥点のない押出成形品をオートクレーブに入れた後、オートクレーブ中に水素ガスを２０ＭＰａまで５分間かけて注入し、１時間保持した後、５分間かけて常圧になるまで減圧した。これを１サイクルとして１００サイクル繰り返した。１００サイクル繰り返し後の試験片について、ヤマト科学（株）製ＴＤＭ１０００−ＩＳを用いてＸ線ＣＴ解析を行い、１０μｍ以上の欠陥点の有無を観察し、欠陥点が存在しないものを「無」、欠陥点が存在するものを「有」とした。【００７０】
（２）引張伸度（靭性）
実施例１〜４および比較例４、５、７、８により得られた押出成形品（厚み約３ｍｍ）から、高さ１００ｍｍ、幅５ｍｍで、押出成形方向が高さ方向になるよう切り出した試験片５本について、温度２３℃、湿度５０％の条件で３０分間調湿後、チャック間距離５０ｍｍ、１０ｍｍ／分の速度で引張試験を実施し、引張伸度を評価した。５本測定した平均の値を引張伸度とした。なお、押出成形品の引張伸度が５０％以上であることは、押出成形時にかかる熱を受けた後でも靱性が維持され、熱安定性が高いことを示す。【００７１】
（３）溶融張力
各実施例および比較例により得られたペレットを、東洋精機製作所製キャピログラフ１Ｃ（シリンダー内径９．５５ｍｍ、オリフィスの長さ１０．０ｍｍ、内径１．０ｍｍ）を用い、試験温度を２６０℃に設定したシリンダー中にポリアミド樹脂組成物を充填し、圧密して２０分間保持することによって溶融させてから、ピストン速度を１０ｍｍ／ｍｉｎとして２６０℃の溶融樹脂をオリフィスからストランド状に押出する。このストランドを、下方の張力検出用プーリーの円形ガイドを通過させて１０ｍ／ｍｉｎの引き取り速度で巻き取り、検出される張力を溶融張力とした。【００７２】
（４）破断時引き取り速度
各実施例および比較例により得られたペレットを、東洋精機製作所製キャピログラフ１Ｃ（シリンダー内径９．５５ｍｍ、オリフィスの長さ１０．０ｍｍ、内径１．０ｍｍ）を用い、試験温度を２６０℃に設定したシリンダー中にポリアミド樹脂組成物を充填し、圧密して２０分間保持することによって溶融させてから、ピストン速度を１０ｍｍ／ｍｉｎとして２６０℃の溶融樹脂をオリフィスからストランド状に押出する。このストランドを、下方の張力検出用プーリーの円形ガイドを通過させて１０ｍ／ｍｉｎの引き取り速度で巻き取り、検出される張力を安定させた。安定した後に、４００ｍ／ｍｉｎ２の加速度で引き取り速度を加速させながら巻き取り、ストランドが破断した時点での引き取り速度を破断時引き取り速度した。【００７３】
（５）押出成形品を円周方向に４分割したそれぞれの厚みの標準偏差（押出成形品厚みの標準偏差）
実施例１〜４および比較例４、５、７、８により得られた押出成形品について、円周方向に４分割した押出成形品片のそれぞれの弧の中心を、ポイントマイクロメーターを用いて測定し、得られる厚みｘｋから、下記式により厚みの標準偏差σを算出した。
式１）ｘ ＝（１／４）Σｘｋ （ｋ＝１〜４） 
式２）Ｖ ＝（１／４）Σ（ｘｋ−ｘ）２ （ｋ＝１〜４）
式３）σ ＝√Ｖ  
ｘ：４箇所の厚みの平均
ｘｋ：各箇所での厚み（ｍｍ）
Ｖ：厚みの分散
σ：厚みの標準偏差。【００７４】
各実施例および比較例に用いた原料と略号を以下に示す。【００７５】
（ポリアミド６樹脂（Ａ）の原料と略号）
ＰＡ６（ηｒ２．７）：ポリアミド６樹脂（樹脂濃度０．０１ｇ／ｍｌの９８％濃硫酸溶液中２５℃における相対粘度２．７０）
ＰＡ６（ηｒ３．０）：ポリアミド６樹脂（樹脂濃度０．０１ｇ／ｍｌの９８％濃硫酸溶液中２５℃における相対粘度３．００）
ＰＡ６（ηｒ４．４）：ポリアミド６樹脂（樹脂濃度０．０１ｇ／ｍｌの９８％濃硫酸溶液中２５℃における相対粘度４．４０）
ＰＡ６／ＰＡ６６共重合体：ポリアミド６／ポリアミド６６共重合体（融点１９０℃、樹脂濃度０．０１ｇ／ｍｌの９８％濃硫酸溶液中２５℃における相対粘度４．２０）。【００７６】
（耐衝撃材（Ｂ）の原料と略号）
耐衝撃材１：エチレン／１−ブテン共重合体（ＭＦＲ（１９０℃、２１６０ｇ荷重）０．５ｇ／１０分、密度０．８６２ｇ／ｃｍ３）。【００７７】
耐衝撃材２：ＭＦＲ（１９０℃、２１６０ｇ荷重）０．５ｇ／１０分、密度０．８６２ｇ／ｃｍ３、であるエチレン／１−ブテン共重合体１００重量部に対し、無水マレイン酸１．０５重量部、過酸化物（日油（株）製、商品名パーヘキシン２５Ｂ）０．０４重量部を混合し、二軸押出機を用いてシリンダー温度２３０℃で溶融押出して耐衝撃材２を得る。得られた耐衝撃材２は、無水マレイン酸で変性されたエチレン／１−ブテン共重合体であり、エチレン／１−ブテン共重合体１００重量部に対する変性量は１．０重量部である。具体的には、側鎖の一部分が無水マレイン酸に変性され、不飽和カルボン酸が導入されたエチレン／１−ブテン共重合体の重量が１００重量部であるとき、導入された不飽和カルボン酸変性部の重量が１．０重量部である。【００７８】
各重量部の測定については、エチレン／１−ブテン共重合体１００重量部と無水マレイン酸１．０５重量部を溶融混練し、得られた不飽和カルボン酸が導入されたエチレン／１−ブテン共重合体のペレットの重量を測定する。不飽和カルボン酸変性部の重量は、不飽和カルボン酸をキシレンにより１３０℃で溶解し、滴定液には水酸化カリウムの０．０２ｍｏｌ／Ｌエタノール溶液（アルドリッチ社製）滴定液を、指示薬にはフェノールフタレイン１％エタノール溶液を調整し、滴定で得られた不飽和カルボン酸のモル濃度を質量に換算する。そして、不飽和カルボン酸変性エチレン／１−ブテン共重合体の重量を１００重量部あたりに換算し、「導入された不飽和カルボン酸変性部の重量」とした。【００７９】
耐衝撃材３：ＭＦＲ（１９０℃、２１６０ｇ荷重）０．５ｇ／１０分、密度０．８６２ｇ／ｃｍ３、であるエチレン／１−ブテン共重合体１００重量部に対し、無水マレイン酸２．１重量部、過酸化物（日油（株）製、商品名パーヘキシン２５Ｂ）０．１重量部を混合し、二軸押出機を用いてシリンダー温度２３０℃で溶融押出して耐衝撃材３を得る。得られた耐衝撃材３は、無水マレイン酸で変性されたエチレン／１−ブテン共重合体であり、エチレン／１−ブテン共重合体１００重量部に対する変性量は２．０重量部である。具体的には、側鎖の一部分が無水マレイン酸で変性され、不飽和カルボン酸が導入されたエチレン／１−ブテン共重合体の重量が１００重量部であるとき、導入された不飽和カルボン酸変性部の重量が２．０重量部である。【００８０】
耐衝撃材４：ＭＦＲ（１９０℃、２１６０ｇ荷重）０．５ｇ／１０分、密度０．８６２ｇ／ｃｍ３、であるエチレン／１−ブテン共重合体１００重量部に対し、無水マレイン酸３．６８重量部、過酸化物（日油（株）製、商品名パーヘキシン２５Ｂ）０．３重量部を混合し、二軸押出機を用いてシリンダー温度２３０℃で溶融押出して耐衝撃材４を得る。得られた耐衝撃材４は、無水マレイン酸で変性されたエチレン／１−ブテン共重合体であり、エチレン／１−ブテン共重合体１００重量部に対する変性量は３．５重量部である。具体的には、側鎖の一部分が無水マレイン酸で変性され、不飽和カルボン酸が導入されたエチレン／１−ブテン共重合体の重量が１００重量部であるとき、導入された不飽和カルボン酸変性部の重量が３．５重量部である。【００８１】
（金属ハロゲン化物（Ｃ）の原料と略号）
金属ハロゲン化物１：ヨウ化銅（Ｉ）（和光純薬工業（株）製）
金属ハロゲン化物２：ヨウ化カリウム（和光純薬工業（株）製）  。【００８２】
［実施例１〜４、比較例４、５］
表１、２記載の各原料を、シリンダー温度を２４０℃に設定し、ニーディングゾーンを１つ設けたスクリューアレンジとし、スクリュー回転数を１５０ｒｐｍとした２軸スクリュー押出機（ＪＳＷ社製ＴＥＸ３０α−３５ＢＷ−７Ｖ）（Ｌ／Ｄ＝４５（なお、ここでのＬは原料供給口から吐出口までの長さであり、Ｄはスクリューの直径である。））に供給して溶融混練した。２０ｋｇ／ｈの速度でダイから吐出されたガットを、１０℃に温調した水を満たした冷却バス中を１０秒間かけて通過させることにより急冷した後、ストランドカッターでペレタイズし、ペレットを得た。得られたペレットを、真空乾燥機で、温度８０℃、１２時間真空乾燥し、乾燥後ペレットを得た。得られたペレットから、押出機を用いて、押出温度２６０℃の条件でダイスから押出、サイジングダイスを通した後に冷却し、おおよそ、外径１００ｍｍ、内径９４ｍｍのパイプ形状の押出成形品を押出成形した。厚みについては、式１）より平均厚みｘを求め、結果を表１、２に記載した。得られた押出成形品を２００ｍｍの長さに切り出した押出成形品を用いて、前述の方法により評価した結果を表１、２に記載した。【００８３】
実施例１は、ポリアミド６樹脂（Ａ）として、ＰＡ６（ηｒ＝４．４）を８５重量部と、耐衝撃材２を１５重量部と金属ハロゲン化物１を０．１重量部の組成で混練した。溶融混練時の樹脂温度は２６５℃であった。得られたペレットの耐衝撃材２の平均分散径は０．１３μｍと微細に分散していた。また、得られたペレットの溶融張力は７０ｍＮ、破断時引き取り速度は１５０ｍ/ｍｉｎと良好であった。押出成形品は、欠陥点もなく、押出成形品厚みの標準偏差は０．０４６と良好であった。【００８４】
実施例２は、実施例１の耐衝撃材２を、耐衝撃材３に変更した以外は実施例１と同様とした。溶融混練時の樹脂温度は２７２℃であった。得られたペレットの溶融張力は８５ｍＮ、破断時引き取り速度は１０７ｍ／ｍｉｎと良好であった。押出成形品は、欠陥点もなく、押出成形品厚みの標準偏差は０．０４３と良好であった。【００８５】
実施例３は、金属ハロゲン化物１に加えて金属ハロゲン化物２を加えたこと以外は実施例１と同様とした。溶融混練時の樹脂温度は２６７℃であった。得られたペレットの溶融張力は７３ｍＮ、破断時引き取り速度は１６５ｍ／ｍｉｎと良好であった。押出成形品は、欠陥点もなく、押出成形品厚みの標準偏差は０．０４４と良好であった。【００８６】
実施例４は、ＰＡ６と耐衝撃材２の比率を変更した以外は実施例１と同様とした。溶融混練時の樹脂温度が２５８℃であった。得られたペレットの溶融張力は３１ｍＮ、破断時引き取り速度は２００ｍ／ｍｉｎを超え、良好であった。押出成形品は、欠陥点もなく、押出成形品厚みの標準偏差は０．０６１と問題のない範囲であった。【００８７】
一方、比較例４は、耐衝撃材４（エチレン／１−ブテン共重合体１００重量部に対する変性量は３．５重量部）を用いた。得られたペレットの溶融張力９８ｍＮ、破断時引き取り速度は２７ｍ／ｍｉｎと低かった。押出成形品は、欠陥点が発生し、押出成形品厚みの標準偏差は０．１２２と大きかった。比較例５は、金属ハロゲン化物（Ｃ）がなく、押出成形品には欠陥点はないものの、焼けが発生した。【００８８】
［比較例１〜３、６］
表２記載の各原料を、シリンダー温度を２４０℃に設定し、ニーディングゾーンを１つ設けたスクリューアレンジとし、スクリュー回転数を１５０ｒｐｍとした２軸スクリュー押出機（ＪＳＷ社製ＴＥＸ３０α−３５ＢＷ−７Ｖ）（Ｌ／Ｄ＝４５（なお、ここでのＬは原料供給口から吐出口までの長さであり、Ｄはスクリューの直径である。））に供給して溶融混練した。２０ｋｇ／ｈの速度でダイから吐出されたガットを、１０℃に温調した水を満たした冷却バス中を１０秒間かけて通過させることにより急冷した後、ストランドカッターでペレタイズし、ペレットを得た。得られたペレットを、真空乾燥機で、温度８０℃、１２時間真空乾燥し、乾燥後ペレットを得た。得られたペレットから、押出機を用いて、押出温度２６０℃の条件でダイスから押出した際、ドローダウンが起こり、押出成形品を得ることが出来なかった。【００８９】
なお、比較例１と２において、ＰＡ６（ηｒ＝２．７）を用いた。得られたペレットの溶融張力は、比較例１では９ｍＮ、比較例２では１４ｍＮと小さく、破断時引き取り速度は２００ｍ／ｍｉｎを超えた。【００９０】
比較例３は、耐衝撃材１（不飽和カルボン酸変性なし）を用いた。比較例６は、ＰＡ６（ηｒ＝３．０）とＰＡ６／ＰＡ６６共重合体（ηｒ＝４．２）、耐衝撃材２を用い、それぞれの比率を変更した。得られたペレットの溶融張力は１８ｍＮと小さく、破断時引き取り速度は１８０ｍ／ｍｉｎであった。【００９１】
［比較例７］
表２記載の各原料を、シリンダー温度を２２５℃に設定し、ニーディングゾーンを１つ設けたスクリューアレンジとし、スクリュー回転数を１００ｒｐｍとした２軸スクリュー押出機（ＪＳＷ社製ＴＥＸ３０α−３５ＢＷ−７Ｖ）（Ｌ／Ｄ＝４５（なお、ここでのＬは原料供給口から吐出口までの長さであり、Ｄはスクリューの直径である。））に供給して溶融混練した。２０ｋｇ／ｈの速度でダイから吐出されたガットを、１０℃に温調した水を満たした冷却バス中を１０秒間かけて通過させることにより急冷した後、ストランドカッターでペレタイズし、ペレットを得た。得られたペレットを、真空乾燥機で、温度８０℃、１２時間真空乾燥し、乾燥後ペレットを得た。得られたペレットから、押出機を用いて、押出温度２６０℃の条件でダイスから押出、サイジングダイスを通した後に冷却し、おおよそ、外径１００ｍｍ、内径９４ｍｍのパイプ形状の押出成形品を押出成形した。厚みについては、式１）より平均厚みｘを求め、結果を表２に記載した。得られた押出成形品を２００ｍｍの長さに切り出した押出成形品を用いて、前述の方法により評価した結果を表２に記載した。【００９２】
比較例７は、樹脂組成は実施例１と同様であったが、溶融時の樹脂温度は２３２℃と低かった。得られたペレットの溶融張力は１９ｍＮと低く、破断時引き取り速度は６５ｍ/ｍｉｎであった。得られたペレットの耐衝撃材２の平均分散径は０．６２μｍと粗大に分散しており、押出成形品には、欠陥点が発生し、押出成形品厚みの標準偏差は０．１２とばらつきが大きかった。【００９３】
［比較例８］
表２記載の各原料を、シリンダー温度を３００℃に設定し、ニーディングゾーンを３つ設けたスクリューアレンジとし、スクリュー回転数を３００ｒｐｍとした２軸スクリュー押出機（ＪＳＷ社製ＴＥＸ３０α−３５ＢＷ−７Ｖ）（Ｌ／Ｄ＝４５（なお、ここでのＬは原料供給口から吐出口までの長さであり、Ｄはスクリューの直径である。））に供給して溶融混練した。２０ｋｇ／ｈの速度でダイから吐出されたガットを、１０℃に温調した水を満たした冷却バス中を１０秒間かけて通過させることにより急冷した後、ストランドカッターでペレタイズし、ペレットを得た。得られたペレットを、真空乾燥機で、温度８０℃、１２時間真空乾燥し、乾燥後ペレットを得た。得られたペレットから、押出機を用いて、押出温度２６０℃の条件でダイスから押出、サイジングダイスを通した後に冷却し、おおよそ、外径１００ｍｍ、内径９４ｍｍのパイプ形状の押出成形品を押出成形した。厚みについては、式１）より平均厚みｘを求め、結果を表２に記載した。得られた押出成形品を２００ｍｍの長さに切り出した押出成形品を用いて、前述の方法により評価した結果を表２に記載した。【００９４】
比較例８は、樹脂組成は実施例１と同様であったが、溶融時の樹脂温度は３４０℃と高かった。得られたペレットの溶融張力は１９ｍＮと低く、破断時引き取り速度は７２ｍ/ｍｉｎであった。押出成形品には、欠陥点が発生し、押出成形品厚みの標準偏差は０．１１８とばらつきが大きかった。【００９５】
【表１】
2020027032.tif 000002
【００９６】
【表２】
2020027032.tif 000003
【００９７】
以上の結果から、ポリアミド６樹脂（Ａ）、耐衝撃材（Ｂ）と金属ハロゲン化物（Ｃ）を配合して得られたポリアミド樹脂組成物であって、ポリアミド樹脂組成物の２６０℃で測定したときの溶融張力が２０ｍＮであり、かつ２６０℃で測定したときの破断時引き取り速度が３０ｍ／ｍｉｎであるポリアミド樹脂組成物は、溶融張力が高く、耐ドローダウン性に優れ、また、速い引き取り速度まで耐えられることから、厚みムラが少なく、押出成形性に優れる。【００９８】
かかるポリアミド樹脂組成物を成形して得られる押出成形品は、厚みムラを小さく抑えることができ、高圧水素の充填および放圧を繰り返しても欠陥点の発生が抑制されており、かつ滞留安定性にも優れることがわかった。
【産業上の利用可能性】
【００９９】
本発明のポリアミド樹脂組成物は、溶融張力が高く、耐ドローダウン性に優れ、また、速い引き取り速度まで耐えられることから、押出成形性に優れ、さらに、成形品の厚みムラを小さく抑えることができることから、高圧水素の充填および放圧を繰り返しても欠陥点の発生が抑制され、さらに滞留安定性にも優れる。本発明のポリアミド樹脂組成物を押出成形してなる押出成形品は、これらの特性を活かして高圧水素に触れる押出成形品に広く用いることができる。
【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
ポリアミド６樹脂（Ａ）７０〜９９重量部と耐衝撃材（Ｂ）１〜３０重量部の合計１００重量部に対し、金属ハロゲン化物（Ｃ）０．００５〜１重量部を配合してなるポリアミド樹脂組成物であって、ポリアミド６樹脂（Ａ）は、樹脂濃度０．０１ｇ／ｍｌの９８％硫酸溶液の２５℃の温度における相対粘度（ηｒ）が、３．３〜７．０であり、耐衝撃材（Ｂ）として、不飽和カルボン酸および／またはその誘導体変性エチレン／α−オレフィン共重合体が用いられ、該不飽和カルボン酸および／またはその誘導体変性エチレン／α−オレフィン共重合体１００重量部に対して、変性に由来して導入された不飽和カルボン酸および／またはその誘導体部分が、０．１〜３重量部であり、前記ポリアミド樹脂組成物の２６０℃で測定したときの溶融張力が２０ｍＮ以上であり、かつ２６０℃で測定したときの破断時引き取り速度が３０ｍ／ｍｉｎ以上である、高圧水素に触れる押出成形品用のポリアミド樹脂組成物。
【請求項２】
前記金属ハロゲン化物（Ｃ）がアルカリ金属ハロゲン化物および／またはヨウ化銅を含むことを特徴とする請求項１に記載の高圧水素に触れる押出成形品用のポリアミド樹脂組成物。
【請求項３】
請求項１または２に記載のポリアミド樹脂組成物からなる、高圧水素に触れる押出成形品。
【請求項４】
前記押出成形品が、パイプ形状である請求項３に記載の高圧水素に触れる押出成形品。
【請求項５】
前記パイプ形状の押出成形品を円周方向に４分割したそれぞれの厚みの標準偏差が０．１以下であることを特徴とする請求項４に記載の高圧水素に触れる押出成形品。
【請求項６】
請求項１または２に記載のポリアミド樹脂組成物を押出成形して押出成形品を得、次いで該押出成形品を樹脂組成物からなる成形品と溶着する工程を含む、高圧水素タンクライナーの製造方法。
【手続補正２】
【補正対象書類名】明細書
【補正対象項目名】００１２
【補正方法】変更
【補正の内容】
【００１２】
ポリアミド６樹脂（Ａ）７０〜９９重量部と耐衝撃材（Ｂ）を１〜３０重量部の合計１００重量部に対し、金属ハロゲン化物（Ｃ）０．００５〜１重量部を配合してなるポリアミド樹脂組成物であって、ポリアミド６樹脂（Ａ）は、樹脂濃度０．０１ｇ／ｍｌの９８％硫酸溶液の２５℃の温度における相対粘度（ηｒ）が、３．３〜７．０であり、耐衝撃材（Ｂ）として、不飽和カルボン酸および／またはその誘導体変性エチレン／α−オレフィン共重合体が用いられており、不飽和カルボン酸および／またはその誘導体変性エチレン／α−オレフィン共重合体１００重量部に対して、変性に由来して導入された不飽和カルボン酸および／またはその誘導体部分が、０．１〜３．０重量部であり、前記ポリアミド樹脂組成物の２６０℃で測定したときの溶融張力が２０ｍＮ以上であり、かつ２６０℃で測定したときの破断時引き取り速度が３０ｍ／ｍｉｎ以上であることを特徴とする、高圧水素に触れる押出成形品用のポリアミド樹脂組成物である。
【手続補正３】
【補正対象書類名】明細書
【補正対象項目名】００１３
【補正方法】削除
【補正の内容】
【国際調査報告】
2020027032.tif 000004
2020027032.tif 000005
2020027032.tif 000006
2020027032.tif 000007